(57)【特許請求の範囲】
【請求項１】
鉱物質繊維と無機粉状体と結合剤を主体とした比重が０．９以上の表裏層と、無機発泡体と結合剤を主体とした比重が０．４以上０．９以下の中層とからなる全体比重が０．６以上０．９以下の三層構造の無機質板、及び
前記無機質板の片面に貼着されたロックウール吸音板で構成されていることを特徴とする耐火野地板。
【請求項２】
前記ロックウール吸音板の表面にはトラバーチン模様を形成する凹部が設けられていることを特徴とする請求項１に記載の耐火野地板。
【発明の詳細な説明】
【０００１】
【発明の属する技術分野】
本発明は主に体育館、ホール、工場等の大型建築物に用いられる野地板であり、特に耐火性，断熱性，吸音性，意匠性に優れたものに関する。
【０００２】
【従来の技術】
体育館、ホール、工場等の大型建築物では、通常は天井材が設けられずに木片セメント板等からなる野地板の裏面が剥き出しのまま施工されることが多い。しかし、天井材がないと音が室内で反響したり、十分な断熱効果が得られないために外気温が直接室内に伝わり、夏は暑く、冬は寒くなって環境が悪くなる。また、見上げたときに見映えが悪く、使用する人に不快感を与えやすかった。
【０００３】
これらの問題点を解消するために、木片セメント板等の裏面にロックウール吸音板を貼着した複合板が使用されることがあるが、木片セメント板は重量が大きく、堅いために釘打ち性や加工性が悪い。特に屋根上での作業となるので、施工性が良くなかった。
【０００４】
【発明が解決しようとする課題】
そこで、断熱性，吸音性，化粧性に優れ、軽量で施工も容易な耐火野地板が求められている。
【０００５】
【課題を解決するための手段】
請求項１に記載の耐火野地板は、鉱物質繊維と無機粉状体と結合剤を主体とした比重が０．９以上の表裏層(1)と、無機発泡体と結合剤を主体とした比重が０．４以上０．９以下の中層(2)とからなる全体比重が０．６以上０．９以下の三層構造の無機質板、及び無機質板の片面に貼着されたロックウール吸音板(3)で構成されていることを特徴とする。また、請求項２に記載の野地板は、請求項１に記載の野地板において、ロックウール吸音板(3)の表面にはトラバーチン模様を形成する凹部(3a)が設けられていることを特徴とする。
【０００６】
これらの発明によれば、無機発泡体を用いた中層によって軽量化を図ることができる。そして鉱物質繊維と無機粉状体からなる表裏層によって、繊維の絡み合いにより比重が０．９以上の比較的高密度にもかかわらず弾性変形し易い表裏面が得られ、脆さの改善と釘打ち性，釘保持力の向上を図ることができ、曲面部分への施工も可能となり、全体として軽量高強度で断熱性にも優れた野地板とすることができる。
【０００７】
全体比重が０．６以上０．９以下であるので、釘打ち性を高めている。無機質板の釘打ち性は比重に大きく影響され、０．９を越えると釘打ちしにくく、特に板端部に釘打ちすると基材クラックが生じやすい。また、０．６未満であると釘頭貫通抵抗力、釘側面抵抗力等の釘保持力の低下が激しく、応力がかかった際に釘打ち部で破壊が発生しやすい。
【０００８】
無機質板とロックウール吸音板の表面はどちらも概略平滑であり、接着強度を高めて剥離を防止することができる。また、ロックウール吸音板はそれ自体が軽量で耐火性，断熱性，吸音性，意匠性に優れた材料であり、無機質板と複合することによって更に強度や加工性，断熱性に優れた耐火野地板となる。
【０００９】
【発明の実施の形態】
以下、本発明を好適な実施例を用いて説明する。
［実施例］
本実施例ではまず表裏層と中層を積層一体化して、表裏層の間に中層が位置するような三層の構造の無機質板を製造した。
【００１０】
無機質板の両側に位置する表裏層は、鉱物質繊維（ロックウール、スラグウール、ミネラルウール等）、無機粉状体（水酸化アルミニウム、炭酸カルシウム、珪砂等）、結合剤（フェノール樹脂、ポリビニルアルコール樹脂、デンプン等）及び結合剤を主体としており、比重は約１．０である。一方、中層は無機発泡体（シラス発泡体，パーライト等）及び結合剤を主体とし、若干の補強繊維（パルプ、ポリプロピレン、ポリエステル等）や無機粉状体を添加したものであり、比重は表裏層より低い約０．５５である。積層一体化された無機質板は全体として比重が０．７で厚さが１８ｍｍとなった。
【００１１】
次いで、この無機質板の片面に酢酸ビニル系接着剤を用いて比重０．４０、厚さが９ｍｍで表面にトラバーチン模様を施したロックウール吸音板を貼着した。尚、ロックウール吸音板の比重は０．３５以上０．４５以下が好適である。このようにして得られた本考案の耐火野地板は全体として比重が約０．６、厚さが２７ｍｍとなった。
【００１２】
図１は実施例の耐火野地板の構造を示す断面図であり、(1)は表裏層、(2)は中層、(3)はロックウール吸音板、(4)は酢酸ビニル系接着剤である。また、(3a)はロックウール吸音板の表面に施されたトラバーチン模様の凹部である。本実施例を用いて施工すると、体育館等の室内からはロックウール吸音板が見え、特に表面にトラバーチン模様等が施されていると意匠性，吸音性は更に高まる。
【００１３】
［比較例］
比較のために、従来から野地板用として市販され、実績のある板材を用意した。これは、厚さ１８ｍｍの硬質木片セメント板に厚さ１２ｍｍのロックウール吸音板を貼着してなるものであり、比重は０．８１、厚さは３０ｍｍである。
【００１４】
［比較試験］
上記の実施例と比較例について断熱性（JIS A1420）、吸音性（JIS A1409） 、釘打ち性、吸水寸法変化率（JIS A5430に準ずる）について測定した。試験結果を表１に示す。
【００１５】
【表１】
0003936449.tif 000002
【００１６】
実施例と比較例の比重は大きく異なり、一般に用いられる３×６尺サイズでは実施例は２６ｋｇ／枚、比較例は４０ｋｇ／枚となる。そのため、同じ大きさでは実施例の方が３割以上軽量で、取り扱いが容易であることがわかる。
【００１７】
平均吸音率（ＮＲＣ）は、２５０，５００，１０００，２０００Ｈｚの吸音率の算術平均である。平均吸音率は実施例が従来例より若干優れている。熱抵抗はほぼ同じであった。
【００１８】
釘打ち性については板の端部から約１０ｍｍの位置に釘打ちを行い外観から判断した。実施例では容易に釘を打つことができ、板にもクラックの発生は見られなかった。一方、比較例は板が堅いために釘打ちし難く、釘を打ち込んでも板にクラックが多発した。重量と、この作業性から実施例の方が、比較例よりも施工が容易であることがわかる。
【００１９】
また、実施例は吸水寸法変化率が優れているので、直射日光による屋根温度上昇や夏冬の激しい気温差や梅雨の硬質度等の激しい自然環境にさらされる野地板として好適である。
【００２０】
このように、市販品として性能に実績がある比較例に対して、実施例はそれと同等以上の性能を得ることができ、しかも３割以上の軽量化と良好な作業性を有している。
【００２１】
尚、実施例について準不燃材料及び屋根30分耐火構造の試験を行ったが、合格の認定を受けるための水準を満たしていることを確認することができた。
【００２２】
【発明の効果】
以上述べたように、本発明により断熱性，吸音性，意匠性に優れ、しかも軽量で釘打ち性も良好な施工性に優れた耐火野地板を提供することができる。
【図面の簡単な説明】
【図１】本発明の耐火野地板の構造を示す断面図。
【符号の説明】
(1)  表裏層
(2)  中層
(3)  ロックウール吸音板
【図１】
0003936449.tif 000003